【手続補正書】
【提出日】平成23年10月17日(2011.10.17)
【手続補正１】
【補正対象書類名】特許請求の範囲
【補正対象項目名】全文
【補正方法】変更
【補正の内容】
【特許請求の範囲】
【請求項１】
コーティングのＮＩＲ硬化工程、及びコーティングのＮＩＲ乾燥工程で、近赤外線の熱入力量を増加させるための、式
ＷＯ3−ｘ
［式中、Ｗはタングステン、Ｏは酸素、及びｘは０．１〜１である］
の酸化タングステンの使用、及び／又は式
ＭｘＷｙＯｚ
［式中、
Ｍは、ＮＨ4、Ｈ、Ｌｉ、Ｎａ、Ｋ、Ｒｂ、Ｃｓ、Ｃａ、Ｂａ、Ｓｒ、Ｆｅ、Ｓｎ、Ｍｏ、Ｎｂ、Ｔａ、Ｎｉ、Ｐｄ、Ｐｔ、Ｃｕ、Ａｇ、Ａｕ、Ｚｎ、Ｃｄ、Ａｌ、Ｇａ、Ｉｎ、Ｔｌから選択される１又は１つより多い要素であり、
Ｗはタングステンであり、
Ｏは酸素であり、
０．００１≦ｘ／ｙ≦１、かつ２．０＜ｚ／ｙ≦３．０である］
のタングステン酸塩の使用。
【請求項２】
タングステン亜酸化物ＷＯ2.72、及びＨ0.3-0.7ＷＯ3、Ｎａ0.2-0.5ＷＯ3、Ｃｓ0.2-0.5ＷＯ3から選択されるタングステンブロンズが使用される、請求項１に記載の使用。
【請求項３】
Ｃｓ0.2-0.5ＷＯ3が使用される、請求項１又は２に記載の使用。
【請求項４】
コイルコーティングのＮＩＲ硬化工程又はＮＩＲ乾燥工程での、請求項１から３までのいずれか１項に記載の使用。
【請求項５】
ＮＩＲ硬化工程又はＮＩＲ乾燥工程における、顔料着色されたコーティング内での、請求項１から４までのいずれか１項に記載の使用。
【請求項６】
プラスチックのレーザーマーキング工程での、近赤外線の熱入力量を増加させるための、式
ＷＯ３−ｘ
［式中、Ｗはタングステン、Ｏは酸素、及びｘは０．１〜１である］
の酸化タングステンの使用、及び／又は式
ＭｘＷｙＯｚ
［式中、
Ｍは、ＮＨ4、Ｈ、Ｌｉ、Ｎａ、Ｋ、Ｒｂ、Ｃｓ、Ｃａ、Ｂａ、Ｓｒ、Ｆｅ、Ｓｎ、Ｍｏ、Ｎｂ、Ｔａ、Ｎｉ、Ｐｄ、Ｐｔ、Ｃｕ、Ａｇ、Ａｕ、Ｚｎ、Ｃｄ、Ａｌ、Ｇａ、Ｉｎ、Ｔｌから選択される１又は１つより多い要素であり；
Ｗはタングステンであり、
Ｏは酸素であり、
０．００１≦ｘ／ｙ≦１、かつ２．０＜ｚ／ｙ≦３．０である］
のタングステン酸塩の使用。
【請求項７】
タングステン亜酸化物ＷＯ2.72、及びＨ0.3-0.7ＷＯ3、Ｎａ0.2-0.5ＷＯ3、Ｃｓ0.2-0.5ＷＯ3から選択されるタングステンブロンズが使用される、請求項６に記載の使用。
【請求項８】
Ｃｓ0.2-0.5ＷＯ3が使用される、請求項６又は７に記載の使用。
【請求項９】
プラスチックのレーザー溶着工程で、近赤外線の熱入力量を増加させるための、式
ＷＯ３−ｘ
［式中、Ｗはタングステン、Ｏは酸素、及びｘは０．１〜１である］
の酸化タングステンの使用、及び／又は式
ＭｘＷｙＯｚ
［式中、
Ｍは、ＮＨ4、Ｈ、Ｌｉ、Ｎａ、Ｋ、Ｒｂ、Ｃｓ、Ｃａ、Ｂａ、Ｓｒ、Ｆｅ、Ｓｎ、Ｍｏ、Ｎｂ、Ｔａ、Ｎｉ、Ｐｄ、Ｐｔ、Ｃｕ、Ａｇ、Ａｕ、Ｚｎ、Ｃｄ、Ａｌ、Ｇａ、Ｉｎ、Ｔｌから選択される１又は１つより多い要素であり；
Ｗはタングステンであり、
Ｏは酸素であり、
０．００１≦ｘ／ｙ≦１、かつ２．０＜ｚ／ｙ≦３．０である］
のタングステン酸塩の使用。
【請求項１０】
タングステン亜酸化物ＷＯ2.72、及びＨ0.3-0.7ＷＯ3、Ｎａ0.2-0.5ＷＯ3、Ｃｓ0.2-0.5ＷＯ3から選択されるタングステンブロンズが使用される、請求項９に記載の使用。
【請求項１１】
Ｃｓ0.2-0.5ＷＯ3が使用される、請求項９又は１０に記載の使用。
【請求項１２】
接着剤及び封止剤のＮＩＲ硬化工程、並びに接着剤及び封止剤のＮＩＲ乾燥工程で、近赤外線の熱入力量を増加させるための、式
ＷＯ３−ｘ
［式中、Ｗはタングステン、Ｏは酸素、及びｘは０．１〜１である］
の酸化タングステンの使用、及び／又は式
ＭｘＷｙＯｚ
［式中、
Ｍは、ＮＨ4、Ｈ、Ｌｉ、Ｎａ、Ｋ、Ｒｂ、Ｃｓ、Ｃａ、Ｂａ、Ｓｒ、Ｆｅ、Ｓｎ、Ｍｏ、Ｎｂ、Ｔａ、Ｎｉ、Ｐｄ、Ｐｔ、Ｃｕ、Ａｇ、Ａｕ、Ｚｎ、Ｃｄ、Ａｌ、Ｇａ、Ｉｎ、Ｔｌから選択される１又は１つより多い要素であり；
Ｗはタングステンであり、
Ｏは酸素であり、
０．００１≦ｘ／ｙ≦１、かつ２．０＜ｚ／ｙ≦３．０である］
のタングステン酸塩の使用。
【請求項１３】
タングステン亜酸化物ＷＯ2.72、及びＨ0.3-0.7ＷＯ3、Ｎａ0.2-0.5ＷＯ3、Ｃｓ0.2-0.5ＷＯ3から選択されるタングステンブロンズが使用される、請求項１２に記載の使用。
【請求項１４】
Ｃｓ0.2-0.5ＷＯ3が使用される、請求項１２又は１３に記載の使用。
【請求項１５】
紙のレーザーマーキング工程で、近赤外線の熱入力量を増加させるための、式
ＷＯ３−ｘ
［式中、Ｗはタングステン、Ｏは酸素、及びｘは０．１〜１である］
の酸化タングステンの使用、及び／又は式
ＭｘＷｙＯｚ
［式中、
Ｍは、ＮＨ4、Ｈ、Ｌｉ、Ｎａ、Ｋ、Ｒｂ、Ｃｓ、Ｃａ、Ｂａ、Ｓｒ、Ｆｅ、Ｓｎ、Ｍｏ、Ｎｂ、Ｔａ、Ｎｉ、Ｐｄ、Ｐｔ、Ｃｕ、Ａｇ、Ａｕ、Ｚｎ、Ｃｄ、Ａｌ、Ｇａ、Ｉｎ、Ｔｌから選択される１又は１つより多い要素であり；
Ｗはタングステンであり、
Ｏは酸素であり、
０．００１≦ｘ／ｙ≦１、かつ２．０＜ｚ／ｙ≦３．０である］
のタングステン酸塩の使用。
【請求項１６】
タングステン亜酸化物ＷＯ2.72、及びＨ0.3-0.7ＷＯ3、Ｎａ0.2-0.5ＷＯ3、Ｃｓ0.2-0.5ＷＯ3から選択されるタングステンブロンズが使用される、請求項１５に記載の使用。
【請求項１７】
Ｃｓ0.2-0.5ＷＯ3が使用される、請求項１５又は１６に記載の使用。
【請求項１８】
印刷インキの乾燥工程、又はインクトナーを基材に定着させる工程で、近赤外線の熱入力量を増加させるための、式
ＷＯ３−ｘ
［式中、Ｗはタングステン、Ｏは酸素、及びｘは０．１〜１である］
の酸化タングステンの使用、及び／又は式
ＭｘＷｙＯｚ
［式中、
Ｍは、ＮＨ4、Ｈ、Ｌｉ、Ｎａ、Ｋ、Ｒｂ、Ｃｓ、Ｃａ、Ｂａ、Ｓｒ、Ｆｅ、Ｓｎ、Ｍｏ、Ｎｂ、Ｔａ、Ｎｉ、Ｐｄ、Ｐｔ、Ｃｕ、Ａｇ、Ａｕ、Ｚｎ、Ｃｄ、Ａｌ、Ｇａ、Ｉｎ、Ｔｌから選択される１又は１つより多い要素であり；
Ｗはタングステンであり、
Ｏは酸素であり、
０．００１≦ｘ／ｙ≦１、かつ２．０＜ｚ／ｙ≦３．０である］
のタングステン酸塩の使用。
【請求項１９】
タングステン亜酸化物ＷＯ2.72、及びＨ0.3-0.7ＷＯ3、Ｎａ0.2-0.5ＷＯ3、Ｃｓ0.2-0.5ＷＯ3から選択されるタングステンブロンズが使用される、請求項１８に記載の使用。
【請求項２０】
Ｃｓ0.2-0.5ＷＯ3が使用される、請求項１８又は１９に記載の使用。
【請求項２１】
近赤外線の熱入力量を増加させるための、請求項１に記載の酸化タングステン及び／又はタングステン酸塩、並びに加えて、式Ｉ又はＩＩ
【化１】
2011503274.tif 000001
［式中、
ＭはＮｉ、Ｐｄ、Ｐｔ、Ａｕ、Ｉｒ、Ｆｅ、Ｚｎ、Ｗ、Ｃｕ、Ｍｏ、Ｉｎ、Ｍｎ、Ｃｏ、Ｍｇ、Ｖ、Ｃｒ及びＴｉであり、
Ｘ1、Ｘ2及びＸ3は、相互に独立して、硫黄又は酸素であり；
Ｒ1、Ｒ2、Ｒ3、Ｒ4、Ｒ5及びＲ6は相互に独立して水素、ＮＲ7Ｒ8、Ｃ1〜Ｃ18アルキル、アリール、アラルキル、ヘテロアリールアルキルである（この際、Ｒ7とＲ8は相互に独立してＣ1〜Ｃ18アルキル、アリール、アラルキル、ヘテロアリールアルキルである）］
のジチオレン金属錯体を含む、ブレンドの使用。
【請求項２２】
請求項１に記載の酸化タングステン及び／又はタングステン酸塩、並びに加えて、キノンジイモニウム塩、アミニウム塩、ポリメチンフタロシアニン、ナフタロシアニン、及びクアテリレンビスイミドから選択される少なくとも１つの有機ＩＲ吸収剤、又は加えて、ランタンヘキサボライド、インジウムスズ酸化物（ＩＴＯ）アンチモンスズ酸化物、若しくは顔料から選択される少なくとも１つの無機ＩＲ吸収剤を含む、ブレンドの使用。